Composition comprenant, par rapport au poids total de la composition : • de 20 à 90%, de préférence de 40 à 70%, en poids, d’au moins un élastomère thermoplastique (TPE), de préférence un copolymère thermoplastique élastomère, et • de 10 à 80%, de préférence de 30 à 60%, en poids d’au moins une poudre de caoutchouc réticulé, la poudre de caoutchouc réticulé ayant une surface spécifique comprise entre 0,08 m 2 /g et 0,5 m 2 /g, de préférence entre 0,1 et 0,3 m²/g, plus préférentiellement entre 0,1 et 0,2 m²/g, • de 0 à 5% d’additifs, de préférence de 0,1 à 4%, notamment de 1 à 2% ; • de 0 à 40% d’agents compatibilisants, de préférence de 5 à 20%, notamment de 10 à 15%. Composition selon la revendication 1, dans laquelle la poudre de caoutchouc réticulé a un diamètre médian D50 compris entre 2 et 500 µm, de préférence entre 50 et 300 µm, plus préférentiellement entre 60 et 200 µm. Composition selon l’une quelconque des revendications précédentes, dans laquelle le diamètre D90 est compris entre 10 et 800 µm, de préférence entre 80 et 500 µm, et plus préférentiellement entre 100 et 300 µm. Composition selon l’une des revendications précédentes, dans laquelle le caoutchouc de la poudre de caoutchouc réticulé est un caoutchouc naturel ou synthétique ou un mélange de ceux-ci. Composition selon l’une quelconque des revendications précédentes, dans laquelle le caoutchouc de la poudre de caoutchouc réticulé contient de 10 à 80% en poids, de préférence de 15 à 70% en poids de caoutchouc naturel. Composition selon la revendication 4 ou 5, dans laquelle le caoutchouc naturel est du cis-1,4-polyisoprène ou du trans-1,4-polyisoprène. Composition selon l’une quelconque des revendications précédentes, dans laquelle la poudre de caoutchouc réticulé comprend du caoutchouc de styrène et de butadiène, de préférence en une teneur supérieure à 5% en poids, plus préférentiellement supérieure à 10% en poids. Composition selon l’une des revendications précédentes, dans laquelle la poudre de caoutchouc réticulé est issue de pneus usagés. Composition selon l’une quelconque des revendications précédentes, dans laquelle la poudre de caoutchouc est obtenue par découpe d’un pneu au jet d’eau. Composition selon l’une quelconque des revendications précédentes, dans laquelle la poudre de caoutchouc réticulé contient de 1 à 70%, de préférence de 5 à 50%, plus préférentiellement de 10 à 40% de noir de carbone et/ou de silice. Composition selon l’une quelconque des revendications précédentes, dans laquelle l’au moins un TPE est choisi parmi les élastomères polyamides, les polyuréthanes thermoplastiques, les élastomères polyesters, et les copolymères à blocs styrène et butadiène et les copolymères à blocs styrène, éthylène et butadiène, et leurs mélanges de préférence parmi les élastomères polyamides, les polyuréthanes thermoplastiques et les élastomères polyesters et leurs mélanges Composition selon l’une quelconque des revendications précédentes, dans laquelle le TPE comprend des blocs souples polyéthers et/ou polyesters, de préférence polyéther, plus préférentiellement le PTMG, et/ou des blocs rigides choisis parmi polyamides, les polyuréthanes et les polyesters. Composition selon la revendication 12, dans laquelle le bloc rigide est un polyamide comprenant au moins un motif de type Z ou XY : Z étant un lactame ou un amino-acide ayant 6 à 18 atomes de carbone, X étant une diamine ayant 4 à 48 atomes de carbones, Y étant un diacide ayant 6 à 48 atomes de carbone. Composition selon la revendication 12, dans laquelle le bloc rigide est un polyuréthane comprenant au moins un motif XY : X étant un diisocyanate, Y étant un diol. Composition selon la revendication 12, dans laquelle le bloc rigide est un polyester comprenant au moins un motif XY : X étant un diacide carboxylique Y étant un diol. Composition selon l’une quelconque des revendications 12 à 15 précédentes, dans laquelle le ratio entre les blocs souples et les blocs rigides est choisi de manière à ce que le module de traction selon ISO 527 soit compris entre 5 et 800 MPa, de préférence entre 10 et 300 MPa, et plus préférentiellement entre 20 et 150 MPa. Composition selon l’une quelconque des revendications précédentes, dans laquelle le TPE a une dureté Shore comprise entre 10D et 70D, de préférence entre 25D et 50D. Procédé de préparation d’une composition selon l’une quelconque des revendications 1 à 17, comprenant les étapes suivantes : Le mélange, de préférence dans une extrudeuse, de 20 à 90% en poids, de préférence de 40 à 70 %, en poids, d’au moins un élastomère thermoplastique TPE, de préférence un copolymère, à l’état fondu et de 10 à 80 %, de préférence de 30 à 60 %, en poids, d’au moins une poudre de caoutchouc réticulé, ayant une surface spécifique comprise entre 0,08 m 2 /g et 0,50 m 2 /g, de préférence entre 0,1 et 0,3 m²/g, plus préférentiellement entre 0,1 et 0,2 m²/g, de 0 à 5% d’additifs, de préférence de 0,1 à 4%, notamment de 1 à 2% ; de 0 à 40% d’agents compatibilisants, de préférence de 5 à 20%, notamment de 10 à 15%, optionnellement, la mise en forme du mélange sous forme de granulés, de filaments ou de poudre, et/ou la récupération de la composition obtenue. Article comprenant au moins un élément comprenant une composition selon l’une des revendications 1 à 17, ledit article étant de préférence choisi parmi les composants de chaussures comme les semelles, les pièces d’équipements sportifs tels que des pièces de bâtons de ski, les manches de raquettes et de clubs de golf, les gants de gardiens les tapis roulants, les équipements aquatiques tels que les chaussons de plongée, les pièces de masques et tubas, les pièces de monture de lunette (manchon, branches, plaquettes), les montures pour masques de ski, les pièces permettant l’isolation des vibration dans l’électronique et sur les machines, les coques pour batteries externes, les pièces automobiles (joints, embouts), les jouets, les bracelets de montre, les boutons sur les machines, les joints d’étanchéité, ou les composants de bandes de transports. Procédé de fabrication d’un article selon la revendication 19, comprenant les étapes de : Fourniture d’une composition selon l’une quelconque des revendications 1 à 17 ; Moulage par injection de ladite composition. Procédé de recyclage d’un article selon la revendication 19 comprenant les étapes successives suivantes : récupération, après séparation éventuelle, d’au moins une partie dudit article en matériau thermoplastique comprenant une composition selon l’une quelconque des revendications 1 à 17; broyage du matériau thermoplastique pour obtenir des particules, fonte des particules pour obtenir un mélange fondu, et optionnellement, ajout d’autres composants dans le mélange fondu, optionnellement, la formation de granulés, de filaments ou de poudres à partir du mélange fondu obtenu à l’issu de l’étape c) ou d), et optionnellement, mise en forme des granulés, filaments ou poudres. Granulé, filament ou poudre susceptible d’être obtenu(e) selon le procédé de recyclage tel que défini dans la revendication 21. Article comprenant au moins un élément préparé à partir de granulés, filaments ou poudres selon la revendication 22.